НЕТКАНЫЙ МНОГОСЛОЙНЫЙ МАТЕРИАЛ ДЛЯ МАТРАСА

Полезная модель относится к легкой промышленности, в частности к производству мебели, предназначена для удовлетворения жизненных потребностей человека и может быть использована, для изготовления матрасов, предназначенных для кроватей, диванов и прочих спальных мест.
Из уровня техники известен нетканый многослойный материал для матраса, содержащий: верхний слой с первой плотностью, состоящий из смеси синтетических в виде полиэфирных и бикомпонентных волокон; нижний слой со второй плотностью, отличающейся от первой, состоящий из смеси синтетических в виде полиэфирных и бикомпонентных волокон; причем все указанные слои нетканого материала объединены в полотно термическим скреплением за счет бикомпонентных волокон верхнего и нижнего слоев (см. GB 2405646, 09.03.2005 - выбран за прототип).
Недостатком известного из прототипа материала является значительная неравномерность передаваемой нагрузки от верхнего слоя к нижнему, что свойственно традиционным матрасам из двухслойных материалов. При восприятии вертикальной нагрузки, большая часть возникающих напряжений сжатия и сдвига сконцентрированы в зоне контакта материала матраса и тела, выступающего в роли индентора. Такая локальная концентрация напряжений приводит к повышению остаточных деформаций и усталости материала, что является причиной его невысокой долговечности. Кроме того, отсутствие распределения контактной нагрузки негативно сказывается на потребительских свойствах матрасов из такого материала, в частности комфортности при использовании по назначению.
Задачей настоящей полезной модели является устранение вышеуказанных недостатков.
Технический результат предлагаемой полезной модели заключается в обеспечении равномерного распределения контактных нагрузок, оказываемых на материал матраса, приводящего к увеличению долговечности заявляемого многослойного материала.
Заявляемый нетканый многослойный материал для матраса содержит верхний слой с первой поверхностной плотностью, состоящий из смеси синтетических в виде полиэфирных и бикомпонентных волокон; нижний слой со второй поверхностной плотностью, состоящий из смеси синтетических в виде полиэфирных и бикомпонентных волокон.
Согласно полезной модели, нетканый многослойный материал для матраса дополнительно содержит промежуточный слой в виде полимерной сетки, причем все указанные слои нетканого материала объединены в полотно путем термического скрепления бикомпонентных волокон верхнего и нижнего слоев через указанную полимерную сетку.
2
2
Верхний слой нетканого многослойного материала для матраса может иметь поверхностную плотность от 300 до 1500 г/м и толщину от 10 до 30 мм, а нижний слой может иметь поверхностную плотность от 500 до 2000 г/м, и толщину от 10 до 70 мм. Верхний слой дополнительно может включать в смеси натуральные волокна в виде овечьей шерсти. Разрывные усилия сетки могут составлять 400-700 Н/см по основе и 400-550 Н/см по утку, а разрывные усилия верхнего и нижнего слоев могут составлять соответственно 125-300 Н/см по основе и 45-60 Н/см по утку. Соотношение толщины каркаса и размеров ячеек сетки может обеспечивать размер живого сечения, т.е. отношение площади сечения в «свету» ко всей площади сетки, не менее 75%. Ячейки сетки могут иметь форму квадрата или прямоугольника, при этом размер ячеек может находиться в интервале от 5 до 10 мм. Полимерная сетка может быть выполнена из материала с температурой плавления не менее максимальной температуры плавления оболочки бикомпонентного волокна.
Полезная модель поясняется фигурами. На фиг. 1 показан схематичный разрез нетканого многослойного материала для матраса. На фиг. 2 показано распределение контактных нагрузок в случае использования двухслойного материала для матраса по прототипу. На фиг. 3 показано распределение контактных нагрузок в случае использования заявляемого нетканого многослойного материала для матраса.
2
2
Заявляемая полезная модель представляет собой нетканый многослойный материал для матраса с верхним 1, нижним 3 и промежуточным 2 слоями. Верхний слой 1 состоит из смеси синтетических в виде полиэфирных и бикомпонентных волокон с поверхностной плотностью в пределах от 300 до 1500 г/м и имеет толщину от 10 до 30 мм. Дополнительно верхний слой 1 может включать в смеси натуральные волокна в виде овечьей шерсти для их бесклеевого скрепления и повышения потребительских качеств слоя, контактирующего с потребителем. Нижний слой 3 также состоит из смеси синтетических в виде полиэфирных и бикомпонентных волокон, с поверхностной плотностью в пределах от 500 до 2000 г/м, и имеет толщину от 10 до 70 мм. Как вариант, поверхностные плотности верхнего и нижнего слоев могут отличаться или быть одинаковыми. Наиболее предпочтительно, когда поверхностная плотность нижнего слоя выше поверхностной плотности верхнего слоя. Промежуточный слой 2 выполнен в виде полимерной сетки, причем все указанные слои нетканого материала объединены в полотно путем термического скрепления бикомпонентных волокон верхнего 1 и нижнего 3 слоев через указанную полимерную сетку 2. Для обеспечения равномерного распределения контактных нагрузок между верхним и нижним слоями разрывные усилия сетки должны превосходить разрывные характеристики верхнего и нижнего слоев. К примеру, разрывные усилия сетки 2 составляют 400-700 Н/см по основе и 400-550 Н/см по утку, а разрывные усилия верхнего 1 и нижнего 3 слоев составляют соответственно 125-300 Н/см по основе и 45-60 Н/см по утку. Соотношение толщины каркаса и размеров ячеек сетки 2 обеспечивает размер живого сечения (отношение площади сечения в «свету» ко всей площади сетки), составляющий не менее 75%, причем ячейки сетки 2 имеют форму квадрата или прямоугольника, при этом размер ячеек находится в интервале от 5 до 10 мм. Полимерная сетка 2 выполнена из материала с температурой плавления не менее максимальной температуры плавления оболочки бикомпонентного волокна.
Каждый из верхнего 1 и нижнего 3 слоев включает смесь полимерных волокон, объединенных в полотно термическим скреплением, и содержит полиэфирное волокно и бикомпонентное волокно. Бикомпонентное волокно представляет собой волокно типа «ядро-оболочка» с концентрическим расположением. В качестве неограничивающего примера, в заявляемом материале волокна представляют собой штапельные волокна длиной 51 мм. В качестве еще одного неограничивающего примера, могут использоваться волокна длиной 5-70 мм. Скрепление волокон в холсте (полотне) идет за счет термического скрепления - именно для этого добавляется связующее в виде бикомпонентного волокна в состав смески. В качестве неограничивающего примера, полимер оболочки выбран из низших полиолефинов (например, полиэтилен высокого давления, полипропилен) или сополимеров низших олефинов (например, сополимер полиэтилена или сополиэтилентерефталат) с температурой плавления 110-180°C, а полимер ядра представляет собой полиэтилентерефталат с температурой плавления 230-270°C. Благодаря тому, что полимер оболочки имеет температуру плавления ниже, чем температура плавления полиэфирных волокон и полимера ядра, полимер оболочки расплавляясь, скрепляет смесь волокон и превращает ее в единое полотно (холст). Бикомпонентное волокно выступает при термоскреплении в качестве связующего. Связующее в производстве нетканых материалов используется как для образования связей между волокнами, так и для перераспределения нагрузки между волокнами, то есть обеспечения возможности согласованной работы волокнистых элементов при нагрузках, вызывающих деформацию нетканого материала. В качестве неограничивающего примера, ядро занимает по площади от 50 до 95% от общей площади поперечного сечения бикомпонентного волокна, а оболочка занимает по площади от 5 до 50% от общей площади поперечного сечения бикомпонентного волокна. В качестве неограничивающего примера смесь полимерных волокон, представляющая собой заявляемый материал, содержит по массе 30-40% бикомпонентного волокна и 60-70% полиэфирного волокна (с включением граничных значений в эти диапазоны). Наиболее предпочтителен вариант, в котором смесь полимерных волокон, представляющая собой заявляемый материал, содержит по массе 30% бикомпонентного волокна и 70% полиэфирного волокна.
По результатам проведенных лабораторных испытаний заявляемого материала, для обеспечения качественного соединения его слоев (с указанными плотностями, толщиной, характеристиками) в процессе производства, соотношение толщины каркаса сетки 2 и размеров ее ячеек должны обеспечивать размер «живого сечения» не менее 75%, размер ячеек должен находиться в интервале от 5 до 10 мм. Соблюдение вышеуказанных условий обеспечивает наибольшую площадь взаимодействия и последующего спекания оболочек бикомпонентных волокон верхнего 1 и нижнего 3 слоев, что в свою очередь улучшает миграцию волокон через ячейки сетки, их спайку и последующее распределение контактных нагрузок от верхнего слоя 1 заявляемого нетканого многослойного материала к его нижнему слою 3 и повышение долговечности. Такие параметры полимерной сетки являются оптимальными и не препятствуют соединению верхнего и нижнего слоев горячим способом (без применения клея) путем оплавления содержащихся в них бикомпонентных волокон.
В связи с тем, что максимальная температура плавления оболочки бикомпонентного волокна может быть равна 180°C, термостойкость промежуточной полимерной сетки 2 должна быть в этом случае не менее 180°C, для предотвращения ее расплавления и потери ее несущей способности, что необходимо для распределения напряжений, возникающих в материале матраса, при воздействии контактных нагрузок. Материал сетки 2 представляет собой полимер, например полиэтилентерефталат (полиэстер), или любой другой известный из уровня техники с температурой плавления не менее температуры плавления оболочки бикомпонентного волокна (например, 180°C). При использовании сетки из стекловолокна для повышения ее долговечности и обеспечения прочности связи слоев при производстве она дополнительно может быть обработана праймером (грунтовкой), например акрилатами. Как пример, сетка может быть выполнена тканного типа, из полиэстерового волокна, при этом продольные (основа) и поперечные (уток) в точках их взаимного пересечения соединены сваркой или клеем.
Благодаря объединению двух слоев разной плотности термическим скреплением, матрас имеет повышенную долговечность по сравнению с клееным двухслойным матрасом. Полное отсутствие клея не только обеспечивает экологичность продукта, но и его долговечность, так как данное соединение не так сильно подвержено старению, а также воздействию агрессивных сред (медноаммиачный комплекс, ряд кислот, например муравьиная или уксусная, ацетон, хлорированный углеводород). Наличие промежуточного слоя 2 в виде полимерной сетки позволяет в большей степени распределять воздействующие силы с верхнего слоя 1 на нижний слой 3, снижая местные напряжения и остаточные деформации на участках верхнего слоя 1, что приводит к снижению усталости. Тем самым повышается долговечность многослойного материала за счет более оптимального и эффективного распределения деформаций сжатия и сдвига между слоями. Наличие сетки 2 обеспечивает также дополнительную податливость (комфортность) материала, появляются дополнительные сдвиговые деформации, которые приводят к эффективному демпфированию нежелательных ярко выраженных пружинящих свойств традиционных матрасов.
Процесс производства многослойного материала состоит из следующих основных этапов.
На фиг. 1 показан нижний слой 3 состоящий из полиэфирных и бикомпонентных волокон с необходимой плотность и первоначальной толщиной, который формируется, например, на установке BEMATIC. Верхний слой 1 одновременно с этим формируется на установке TECHNOPlants. Для достижения заявляемого технического результата перед поступлением обеих этих слоев в термоскрепляющую печь в зазор между ними из установленного на промежуточной оси рулона подается промежуточный слой - полимерная сетка 2. Затем под действием горячего воздуха и давления нижнего и верхнего транспортеров печи за счет расплавляющегося бикомпонента происходит соединение всех трех слоев материала. После чего осуществляется продольная и поперечная резка движущегося готового материала.
В существующих конструкциях двухслойных материалов (по прототипу) в основном деформируется верхний слой, что приводит (при прочих равных условиях) к повышенной жесткости и остаточной деформации (снижению долговечности, или появлению усталости по ГОСТ Р ИСО3385-93) материала. Базируясь на методике определения твердости по ГОСТ Р ИСО2439-93 на образцах размером 380×380 мм с воздействием индентора в виде плоского диска диаметром 200 мм установлено, что в случае традиционного двухслойного материала для матраса (фиг. 2) по прототипу, пониженная податливость связана с ограниченной передачей усилий по вертикали F - в верхнем слое 1 и f - в нижнем слое 3, а также практически отсутствием деформации за пределами плоскости индентора. С этим связана пониженная податливость (комфортность) матраса. В этом случае наблюдаются местные перегрузки верхнего слоя при крайне малой доле «работы» нижних слоев, что отрицательно сказывается на долговечности материала в целом. В материале такого матраса также наблюдаются большие местные напряжения на небольшой площади матраса, что приведет к его повышенным остаточным деформациям и снижению долговечности.
1
В случае заявляемого нетканого многослойного материала (фиг. 3) за счет промежуточного слоя - сетки 2, воздействующие силы F в большей степени транслируются на нижний слой F, что приводит при прочих равных условиях к увеличению суммарной деформации d (комфортности) на 15-20%. Идентичная нагрузка вызывает деформацию материала, распространяющуюся за пределы площади контакта воздействующего объекта за счет промежуточного слоя - полимерной сетки. Положительным эффектом является и появление сдвиговых деформации обоих слоев материала в плоскости сетки, что видно по боковому срезу образца на фиг. 3, которые приводят к эффективному демпфированию нежелательных ярко выраженных «пружинящих» свойств традиционных материалов для мягкой мебели.
Податливость материалов в мм, представленных на фиг. 2 и фиг. 3, определялась при нагружении образцов одинаковой весовой нагрузкой, обеспечивающей вдавливание в материал на величину около 40%, что является одной из наиболее распространенных характеристик комфортности для мягкой мебели. Установлено, что деформация традиционного двухслойного материала по прототипу толщиной 80 мм составляет 25 мм. В то время как соответствующий показатель предлагаемого материала с промежуточным слоем составляет 33 мм. Таким образом, податливость предлагаемого материала с промежуточным слоем превышает показатели традиционного двухслойного материала на величину более 20%.
Определение долговечности материалов проводилось путем определения усталости при вдавливаннии индентора с постоянной нагрузкой по ГОСТ Р ИСО 3385-93. Результаты этих измерений на образцах толщиной 50 мм (регламентированных ГОСТ) представлены в таблице 1.
3
2
В результате проведенных измерений установлено, что в результате циклического нагружения (80000 циклов) показатели толщины и сохранение твердости у предлагаемого материала превосходят показатели традиционного двухслойного материала по прототипу. Определение воздухопроницаемости по ГОСТ 12088-77 (прибор МТ-160) показало, что воздухопроницаемость предлагаемого материала не уступает известному материалу по прототипу и составляет соответственно 643 и 602 дм/мсек.
Таким образом, предложенный нетканый многослойный материал для матраса обеспечивает повышение его долговечности.